(57)【特許請求の範囲】
【請求項１】
複数の原紙がプライ加工されてなる水解性シートの製造方法であって、
水溶性バインダーを含んでいない複数の原紙のうち、前記水解性シートの表面及び裏面となる原紙のそれぞれの面に対してバインダー溶液を付与する溶液付与工程と、
前記複数の原紙をプライ加工するプライ加工工程と、
プライ加工されたシートを乾燥させる乾燥工程と、
前記乾燥工程で乾燥させた前記シートを所定幅にスリットし巻き取る巻取り工程と、
を含み、
前記溶液付与工程は、前記水解性シートの表面及び裏面となる原紙のそれぞれの面に対応して設けられたスプレーノズルから前記バインダー溶液を対応する原紙に噴射することを特徴とする水解性シートの製造方法。
【請求項２】
前記溶液付与工程に用いるスプレーノズルは、二流体方式のノズルであることを特徴とする請求項１に記載の水解性シートの製造方法。
【請求項３】
前記スプレーノズルによる前記バインダー溶液の噴射圧が１．５ＭＰａ以上であることを特徴とする請求項２に記載の水解性シートの製造方法。
【請求項４】
前記溶液付与工程に用いるスプレーノズルは、一流体方式のノズルであることを特徴と
する請求項１に記載の水解性シートの製造方法。
【請求項５】
前記スプレーノズルによる前記バインダー溶液の噴射圧が１．５ＭＰａ以下であることを特徴とする請求項４に記載の水解性シートの製造方法。
【請求項６】
前記スプレーノズルにより噴射されるバインダー溶液の粘度が４００〜１２００ＭＰａ．ｓであることを特徴とする請求項３または５に記載の水解性シートの製造方法。
【請求項７】
水溶性バインダーを含んでいない原紙のそれぞれの目付が１５〜７５ｇｓｍであり、
プライ加工された水溶性バインダーを含むシートの目付けが３０〜１５０ｇｓｍであることを特徴とする請求項１〜６の何れか一項に記載の水解性シートの製造方法。
【発明の詳細な説明】
【技術分野】
【０００１】
本発明は、トイレクリーナー等の予め洗浄剤が含浸されたウェットシートの基材紙となる水解性シートの製造方法に関する。
【背景技術】
【０００２】
従来、トイレの清掃には、繰り返し使用される織布製の雑巾等が使われてきたが、これに替わって、近年、紙製の使い捨てのウェットシートが使用されるようになってきている。そして、この種のウェットシートは、洗浄剤が含浸された状態で提供され、また使用後にトイレに流して処理可能とされるものが好まれる。
かかるウェットシートにおいては、拭取り作業時の洗浄剤が含浸された湿潤状態において破れない紙力と、トイレ等に流した際に配管等に詰まらない程度の水解性を確保することが求められるところであるが、これらを効果的に達成する一つの技術として、その基材紙としてカルボキシメチルセルロース（以下、ＣＭＣと記述する）を含む水溶性バインダー等を添加した水解性シートを用いることが知られている。
【０００３】
そして、この水溶性バインダーの添加方法としては、抄紙工程の例えば第１ドライパートと第２ドライパートとの間において、一流体方式のスプレーノズルからバインダー溶液を原料シートの表面（片面）に対して噴霧する方法や、オフラインにおいて、水溶性バインダーを含んでいない乾燥した１枚のシートの表面（片面）に対してバインダー溶液を一流体方式のスプレーノズルから噴霧する方法が開示されている（例えば、特許文献１参照）。
【先行技術文献】
【特許文献】
【０００４】
【特許文献１】特許第４３０１９９６号
【発明の概要】
【発明が解決しようとする課題】
【０００５】
上記特許文献１に記載の方法では、一流体方式のノズルを用いてバインダー溶液を噴霧しているため、原料シートにバインダー溶液を含浸させやすいが、原料シートの表面全体に均一にバインダー溶液を吹き付けることが困難であるという問題がある。また、上記特許文献１には、抄紙工程やオフラインで１枚のシートの片面に二流体方式のノズルでバインダー溶液を塗布する場合、一流体方式のノズルで塗布する場合より、液体を細かな粒子に分散させて噴射できる点で優れているが、水溶性バインダーが表面に局在し、紙の厚み方向まで浸透しにくいため、バインダー含有紙や最終的に得られる水解紙に十分な強度が得られない虞があることが開示されている。
【０００６】
また、上記特許文献１に記載の方法のように、抄紙工程又はオフラインにおいて、１プライのシートの片面にバインダー溶液を噴霧し乾燥することにより得られた水解紙を、必要に応じてオフラインでプライ加工し、そのプライ原紙をワイプ等の加工機で加工することが最もシンプルな工程であり、一般化していた。
【０００７】
本発明は、上記課題に鑑みてなされたもので、水溶性バインダーを原料シートの内部に浸透させ、十分な強度を有する一体化した水解性シートを得ることができる水解性シートの製造方法を提供することを目的とする。
【課題を解決するための手段】
【０００９】
請求項１に記載の発明は、
複数の原紙がプライ加工されてなる水解性シートの製造方法であって、
水溶性バインダーを含んでいない複数の原紙のうち、前記水解性シートの表面及び裏面となる原紙のそれぞれの面に対してバインダー溶液を付与する溶液付与工程と、
前記複数の原紙をプライ加工するプライ加工工程と、
プライ加工されたシートを乾燥させる乾燥工程と、
前記乾燥工程で乾燥させた前記シートを所定幅にスリットし巻き取る巻取り工程と、
を含み、
前記溶液付与工程は、前記水解性シートの表面及び裏面となる原紙のそれぞれの面に対応して設けられたスプレーノズルから前記バインダー溶液を対応する原紙に噴射することを特徴とする。
【００１０】
請求項２に記載の発明は、
請求項１に記載の水解性シートの製造方法であって、
前記溶液付与工程に用いるスプレーノズルは、二流体方式のノズルであることを特徴とする。
【００１１】
請求項３に記載の発明は、
請求項２に記載の水解性シートの製造方法であって、
前記スプレーノズルによる前記バインダー溶液の噴射圧が１．５ＭＰａ以上であることを特徴とする。
【００１２】
請求項４に記載の発明は、
請求項１に記載の水解性シートの製造方法であって、
前記溶液付与工程に用いるスプレーノズルは、一流体方式のノズルであることを特徴とする。
【００１３】
請求項５に記載の発明は、
請求項４に記載の水解性シートの製造方法であって、
前記スプレーノズルによる前記バインダー溶液の噴射圧が１．５ＭＰａ以下であることを特徴とする。
【００１４】
請求項６に記載の発明は、
請求項３または５に記載の水解性シートの製造方法であって、
前記スプレーノズルにより噴射されるバインダー溶液の粘度が４００〜１２００ＭＰａ．ｓであることを特徴とする。
【００１５】
請求項７に記載の発明は、
請求項１〜６の何れか一項に記載の水解性シートの製造方法であって、
水溶性バインダーを含んでいない原紙のそれぞれの目付が１５〜７５ｇｓｍであり、
プライ加工された水溶性バインダーを含むシートの目付けが３０〜１５０ｇｓｍであることを特徴とする。
【発明の効果】
【００１７】
請求項１に記載の発明によれば、水溶性バインダーを含んでいない複数の原紙のうち、水解性シートの表面及び裏面となる原紙のそれぞれの面に対してバインダー溶液を付与するので、他の方法に比べ、バインダー溶液を各外面に均一に及びシート内部まで好適に浸透させることができる。
従って、ワイプに加工して拭いても各外面の表面が破れにくい十分な表面強度を持ち、また、適度な引張り強度を有する一体化した水解性シートを得ることができる。
【００１８】
請求項２に記載の発明によれば、請求項１に記載の発明と同様の効果が得られることは無論のこと、溶液付与工程に用いるスプレーノズルを二流体方式のものとすることにより、シートの各外面に斑なく均一にバインダー溶液を吹き付けることができる。
【００１９】
請求項３に記載の発明によれば、請求項２に記載の発明と同様の効果が得られることは無論のこと、バインダー溶液を一定圧力以上で塗布することにより、シートの厚さ方向にバインダー溶液を含浸させることができる。
【００２０】
請求項４に記載の発明によれば、請求項１に記載の発明と同様の効果が得られることは無論のこと、溶液付与工程に用いるスプレーノズルを一流体方式のものとすることにより、シートの厚さ方向にバインダー溶液を含浸させることができる。
【００２１】
請求項５に記載の発明によれば、請求項４に記載の発明と同様の効果が得られることは無論のこと、バインダー溶液を一定圧力以下で塗布することにより、シートの各外面に斑なく均一にバインダー溶液を吹き付けることができる。
【００２２】
請求項６に記載の発明によれば、請求項３または５に記載の発明と同様の効果が得られることは無論のこと、好適な粘度のバインダー溶液を噴射するので、バインダー溶液をシートの各外面に斑なく均一にシート内部まで好適に浸透させることができる。
【００２３】
請求項７に記載の発明によれば、請求項１〜６の何れか一項に記載の発明と同様の効果が得られることは無論のこと、水溶性バインダーを含んでいない原紙のそれぞれの目付けが１５〜７５ｇｓｍ程度の場合、プライ加工された状態では３０〜１５０ｇｓｍであり、ワイプ等の加工工程での折り・裁断・エンボス・薬液含浸など加工適正が良く、加工条件を調整しやすく、加工条件を調整することで、ワイプとして必要な強度・嵩高さ・表面の凹凸など、用途に応じた品質を得られることができる。
【図面の簡単な説明】
【００２４】
【図１】本実施形態に係る水解性シートの製造設備の模式図である。
【図２】本発明の変形例における水解性シートの製造設備の模式図である。
【発明を実施するための形態】
【００２５】
以下、本発明に係る水解性シートの製造方法の実施形態を、図１に示す水解性シートの製造設備の模式図を参照しながら詳述する。
【００２６】
本発明のＣＭＣを含む水溶性バインダーが添加された水解性シートの製造方法では、抄造された原紙を巻取った２本の原反ロール１，１からそれぞれ繰り出される連続乾燥原紙１Ａ，１Ａをプライ加工しプライ連続シート１Ｂとするプライ加工工程と、プライ連続シート１Ｂに対してバインダー溶液を付与し連続シート１Ｃとする溶液付与工程と、連続シート１Ｃを乾燥させる乾燥工程と、乾燥させた連続水解性シート１Ｄをスリットし巻取る巻き取り工程とを有する。
【００２７】
〔連続乾燥原紙〕
連続乾燥原紙１Ａは、例えば、既知のパルプ繊維等を主原料とする抄紙原料を抄造してなる薄葉紙、クレープ紙が好適に用いられる。連続乾燥原紙１Ａの抄造工程は本発明では限定されるものではない。既知の抄造設備、抄造方法により製造できる。好適には、湿紙の搬送にフェルトを用い、一つのヤンキードライヤーを有する設備である。
【００２８】
なお、連続乾燥原紙１Ａの原料は特に限定されないが、既知のバージンパルプ、古紙パルプなどを利用できる。少なくともパルプを含むものであるのが望ましい。これにより、ＣＭＣの定着、洗浄剤とＣＭＣとの作用が効果的に発揮されることとなる。原料となるパルプは、特にＬＢＫＰとＮＢＫＰを適宜の割合で配合したものが適する。なお、連続乾燥原紙１Ａとしては、パルプ繊維以外の繊維として、レーヨン繊維や合成繊維などが含有されていてもよい。
【００２９】
連続乾燥原紙１Ａの物性としては、好適には、目付けが１５〜７５ｇｓｍ程度である。また、プライ加工された水溶性バインダーを含むシート（連続水解性シート１Ｄ）の目付けは、３０〜１５０ｇｓｍ程度である。なお、目付けは、ＪＩＳ Ｐ ８１２４に基づくものである。
連続乾燥原紙１Ａは、プライ加工・バインダー溶液付与・乾燥・スリット・巻き取り工程を経て、プライ加工された水解紙となり、別のワイプ等加工工程でエンボス・裁断・折り・薬液含浸等の工程を経て、トイレ・掃除用・からだ拭きなどの水に溶けるワイプ等に加工される。これらの工程で、必要な強度・嵩高さ・表面の凹凸等が付与されるが、連続乾燥原紙１Ａの目付けが１５〜７５ｇｓｍであれば、プライ加工された状態では３０〜１５０ｇｓｍであり、ワイプ等の加工工程での折り・裁断・エンボス・薬液含浸など加工適正が良く、また、調整しやすく、加工条件を調整することで、ワイプとして必要な強度・嵩高さ・表面の凹凸など、用途に応じた品質を得られることができる。
【００３０】
〔プライ加工工程〕
次いで、本発明にかかるプライ加工工程について説明する。本発明のプライ加工工程では、図１に示すように、原反ロール１から連続的に繰り出される各連続乾燥原紙１Ａ，１Ａを、その連続方向に沿ってプライ加工しプライ連続シート１Ｂとする重ね合わせ部２に供給される。重ね合わせ部２は、一対のロールで構成され、各連続原紙１Ａ，１Ａをプライ加工し、プライ加工されたプライ連続シート１Ｂを形成する。なお、連続乾燥原紙１Ａ，１Ａ同士を重ね合わせる際に、連続乾燥原紙１Ａ，１Ａ同士がずれにくくなるように、ピンエンボス（コンタクトエンボス）で軽く留めておいてもよい。
【００３１】
〔バインダー溶液〕
次いで、本発明が対象とするバインダー溶液について説明する。本発明にかかるバインダー溶液は、カルボキシルメチルセルロース（ＣＭＣ）を含むものである。この本発明にかかるバインダー溶液中におけるカルボキシルメチルセルロースの濃度としては、１〜３０重量％、好ましくは、２．０〜１５重量％とする。
【００３２】
他方、ＣＭＣについては、そのエーテル化度が０．６〜２．０、特に０．９〜１．８、更に好ましくは１．０〜１．５であるのが望ましい。水解性と湿潤紙力の発現が極めて良好となる。
【００３３】
また、ＣＭＣは、水膨潤性のものを用いることができる。これは、洗浄剤中の特定金属イオンの架橋により、未膨潤化のままシートを構成する繊維をつなぎとめる機能を発揮し、清掃・清拭作業に耐えうる拭き取りシートとしての強度を発現することができる。
【００３４】
バインダー溶液中のカルボキシルメチルセルロース以外の成分としては、ポリビニルアルコール、デンプンまたはその誘導体、ヒドロキシプロピルセルロース、アルギン酸ナトリウム、トラントガム、グアーガム、キサンタンガム、アラビアゴム、カラギーナン、ガラクトマンナン、ゼラチン、カゼイン、アルブミン、プルプラン、ポリエチレンオキシド、ビスコース、ポリビニルエチルエーテル、ポリアクリル酸ソーダ、ポリメタアクリル酸ソーダ、ポリアクリルアミド、ポリアクリル酸のヒドロキシル化誘導体、ポリビニルピロリドン／ビニルピロリドン酢酸ビニル共重合体等のバインダー成分が挙げられる。
【００３５】
水解性が良好となる点や架橋反応により湿潤強度を発現しうる点からカルボキシル基を有する水溶性バインダーを用いることが好ましい。
カルボキシル基を有する水溶性バインダーは、水中で容易にカルボキシラートを生成するアニオン性の水溶性バインダーである。その例としては多糖誘導体、合成高分子、天然物が挙げられる。多糖誘導体としてはカルボキシメチルセルロースの塩、カルボキシエチルセルロース又はその塩、カルボキシメチル化デンブン又はその塩などが挙げられ、特にカルボキシメチルセルロースのアルカリ金属塩が好ましい。
【００３６】
合成高分子としては、不飽和カルボン酸の重合体又は共重合体の塩、不飽和カルボン酸と該不飽和カルボン酸と共重合可能な単量体との共重合体の塩などが挙げられる。不飽和カルボン酸としては、アクリル酸、メタクリル酸、イタコン酸、クロトン酸、無水マレイン酸、マレイン酸、フマール酸などが挙げられる。これらと共重合可能な単量体としては、これら不飽和カルボン酸のエステル、酢酸ビニル、エチレン、アクリルアミド、ビニルエーテルなどが挙げられる。特に好ましい合成高分子は、不飽和カルボン酸としてアクリル酸やメタクリル酸を用いたものであり、具体的にはポリアクリル酸、ポリメタクリル酸、アクリル酸メタクリル酸共重合体の塩、アクリル酸又はメタクリル酸とアクリル酸アルキル又はメタクリル酸アルキルとの共重合体の塩が挙げられる。天然物としては、アルギン酸ナトリウム、ザンサンガム、ジェランガム、タラガントガム、ペクチンなどが挙げられる。
【００３７】
〔溶液付与工程〕
次いで、本発明にかかる溶液付与工程ついて説明する。本発明の溶液付与工程では、図１に示すように、プライ連続シート１Ｂの両方の外面（連続乾燥原紙１Ａ，１Ａをプライ加工した時に連続乾燥原紙１Ａ，１Ａ同士が対向しない面）に二流体方式または一流体方式のノズルの各スプレーノズル３，３により上述のバインダー溶液を噴霧する。
プライ加工工程においてプライ加工された直後のプライ連続シート１Ｂは、連続乾燥原紙１Ａ，１Ａが単に重なっているに過ぎないため、溶液付与工程においてプライ連続シート１Ｂの両面から、バインダー溶液をスプレーノズル３，３で塗布すると、連続乾燥原紙１Ａ，１Ａが離れた状態でバインダー溶液を付与する場合（図２（ａ）参照）と実質的に同様であり、バインダー溶液が厚さ方向に浸透し、搬送中にシート同士が密着し、スリット・巻取り工程で圧着する中で、さらに浸透するのである。
【００３８】
二流体方式のスプレーノズルは、２系統に分けられた圧縮空気と液体を混合し、噴射させる方式のスプレーノズルであり、圧縮した液体を単独で噴射させる一流体方式のスプレーノズルに比べて、液体をきめ細かく均一に噴霧することができる。
本実施形態で二流体方式のスプレーノズルを使用する場合、プライ加工されたプライ連続シート１Ｂの各々の外面に高い圧力（噴射圧１．５ＭＰａ以上）でバインダー溶液（粘度４００〜１２００ＭＰａ．ｓ）を塗布するので、シートの厚さ方向にバインダー溶液を含浸させやすい。
【００３９】
一方、本実施形態で一流体方式のスプレーノズルを使用する場合、プライ加工されたプライ連続シート１Ｂの各々の外面に噴射圧１．５ＭＰａ以下でバインダー溶液（粘度４００〜１２００ＭＰａ．ｓ）を塗布することで、シートの厚さ方向にバインダー溶液を含浸させやすく、シート表面にバインダー溶液を均一に塗布させやすくしている。
【００４０】
〔乾燥工程〕
次いで、本発明にかかる乾燥工程について説明する。本発明にかかる乾燥工程では、図１に示すように、乾燥設備４において、上述の連続シート１Ｃのバインダー溶液中の不溶な液分を蒸発させて、有効成分、特にＣＭＣを繊維に対して定着させる。乾燥設備４としては、連続シート１Ｃに対して熱風を吹き付けて乾燥させるフード付きドライヤー設備が利用できる。乾燥工程を通過する連続シート１Ｃは、搬送中にシート同士が密着し、対向するシート面に浸透した水溶性バインダーにより、対向面同士が接着されていく。なお、シート同士をより密着させるために、プレスロールやターンロールを設置し、乾燥工程前に当該プレスロールや当該ターンロールに連続シート１Ｃを通しても良い。
【００４１】
なお、上記乾燥設備として赤外線照射による設備を用いても良い。この場合、上記連続シート１Ｃの搬送方向に複数の赤外線照射部を並列し、搬送される当該連続シート１Ｃに対して赤外線を照射して乾燥を行なう。赤外線により水分が発熱し乾燥されるものであるため、熱風によるドライヤーと比較して、均一な乾燥が可能であり、後段のスリット・巻き取り工程においての皺の発生が防止できる。
【００４２】
〔スリット・巻き取り工程〕
次いで、本発明にかかるスリット・巻き取り工程について説明する。本発明にかかるスリット・巻取り工程では、プライ加工された連続水解性シート１Ｄをオフラインの加工機で加工する際の原反とするために、上述の乾燥工程で乾燥されＣＭＣの定着が図られた連続水解性シート１Ｄをテンションを調整しながら、スリッター５で所定の幅にスリットし、ワインダー設備６において、巻き取ることとなる。巻き取り速度は、プライ加工工程、溶液付与工程、乾燥工程を考慮して適宜定める。過度に早いとシートの破断が生じ、過度に遅いと皺が発生するのでこれに留意する。
スリット・巻き取り工程で、プライ加工された連続水解性シート１Ｄが圧着されることにより、連続水解性シート１Ｄがより一体化され、１枚相当のシートとなる。
以上の各工程を経ることにより、本発明の水解性シートが製造される。
【実施例１】
【００４３】
次に、本実施形態の水解性シートの製造方法により製造された上述の連続水解性シートを用いて、バインダー溶液の塗布面の均一性、浸透性、及びバインダー溶液塗布後のシートの水解性について評価した結果を表２及び表３を用いて説明する。表２は、連続水解性シートを製造する際に、二流体方式のスプレーノズルを使用してバインダー溶液を付与したときの評価結果を示す表である。表３は、一流体方式のスプレーノズルを使用してバインダー溶液を付与したときの評価結果を示す表である。
【００４４】
＜実施条件＞
水溶性バインダーを含んでいない水解紙（連続乾燥原紙１Ａ，１Ａ）を上述のプライ加工工程にて２プライ加工し、次いで、上述の溶液付与工程にて、２プライ加工された連続シート１Ｂの両方の外面に二流体方式または一流体方式のノズルの各スプレーノズル３，３によりバインダー溶液を噴霧し、次いで、上述の乾燥工程にて、バインダー溶液が噴霧された連続シート１Ｃを乾燥させ、次いで、スリット・巻き取り工程にて、所定の幅にスリットし、巻き取った後の連続水解性シート１Ｄにて、バインダー溶液の塗布面の均一性、浸透性、及びバインダー塗布後のシートの水解性について評価を行った。
【００４５】
水溶性バインダーを含んでいない水解紙の各条件は下記表１に示す通りである。
なお、各条件の値は、ＪＩＳに基づく試験方法で測定されたものである。
その他条件
バインダー噴霧量：含有されるＣＭＣ噴霧量がドライの原紙重量に対し、１．０％相当
バインダー溶液中のＣＭＣ（エーテル化度１．０）の濃度：３．２５重量％
バインダー溶液の成分：ＣＭＣ、水
バインダー溶液の粘度：５２０ ＭＰａ・ｓ
【００４６】
【表１】
0006545478.tif 000002
【００４７】
実施例１−１、実施例１−２、及び実施例１−３は、本実施形態に対応しており、二流体方式のスプレーノズルによりバインダー溶液が噴霧されたシートを使用した。具体的には、実施例１−１は、スプレー圧２．０ＭＰａでバインダー溶液が噴霧されたシートを使用した。実施例１−２は、スプレー圧１．５ＭＰａでバインダー溶液が噴霧されたシートを使用した。実施例１−３は、スプレー圧１．０ＭＰａでバインダー溶液が噴霧されたシートを使用した。なお、実施例１−１、実施例１−２、及び実施例１−３のシートは、表１に示すシートＩを２プライ加工したものである。
また、実施例２−１、実施例２−２、及び実施例２−３は、本実施形態に対応しており、一流体方式のスプレーノズルによりバインダー溶液が噴霧されたシートを使用した。具体的には、実施例２−１は、スプレー圧２．０ＭＰａでバインダー溶液が噴霧されたシートを使用した。実施例２−２は、スプレー圧１．５ＭＰａでバインダー溶液が噴霧されたシートを使用した。実施例２−３は、スプレー圧１．０ＭＰａでバインダー溶液が噴霧されたシートを使用した。なお、実施例２−１、実施例２−２、及び実施例２−３のシートは、表１に示すシートＩを２プライ加工したものである。
【００４８】
また、上記のようにスプレー圧を異ならせた各実施例に対し、スプレー圧については各実施例の条件と合わせる一方、目付け、プライ数、及び塗布面の各条件を変更してサンプルを試作し、これらのサンプルを比較例に用いて比較評価を行った。
【００４９】
比較例１−１−１から１−１−３は、上記実施例１−１に対するものである。具体的には、比較例１−１−１は、目付けが４５ｇｓｍであり、プライ数が１のシート（表１のシートＩ）を使用した。また、バインダー溶液の塗布面を片面とした。比較例１−１−２は、目付けが９０ｇｓｍであり、プライ数が１のシート（表１のシートＩＩ）を使用した。また、バインダー溶液の塗布面を両面とした。比較例１−１−３は、目付けが４５ｇｓｍであり、プライ数が２のシート（表１のシートＩ）を使用した。また、バインダー溶液の塗布面を片面とした。
【００５０】
比較例１−２−１から１−２−３は、上記実施例１−２に対するものである。具体的には、比較例１−２−１は、目付けが４５ｇｓｍであり、プライ数が１のシート（表１のシートＩ）を使用した。また、バインダー溶液の塗布面を片面とした。比較例１−２−２は、目付けが９０ｇｓｍであり、プライ数が１のシート（表１のシートＩＩ）を使用した。また、バインダー溶液の塗布面を両面とした。比較例１−２−３は、目付けが４５ｇｓｍであり、プライ数が２のシート（表１のシートＩ）を使用した。また、バインダー溶液の塗布面を片面とした。
【００５１】
比較例１−３−１から１−３−３は、上記実施例１−３に対するものである。具体的には、比較例１−３−１は、目付けが４５ｇｓｍであり、プライ数が１のシート（表１のシートＩ）を使用した。また、バインダー溶液の塗布面を片面とした。比較例１−３−２は、目付けが９０ｇｓｍであり、プライ数が１のシート（表１のシートＩＩ）を使用した。また、バインダー溶液の塗布面を両面とした。比較例１−３−３は、目付けが４５ｇｓｍであり、プライ数が２のシート（表１のシートＩ）を使用した。また、バインダー溶液の塗布面を片面とした。
【００５２】
比較例２−１−１から２−１−３は、上記実施例２−１に対するものである。具体的には、比較例２−１−１は、目付けが４５ｇｓｍであり、プライ数が１のシート（表１のシートＩ）を使用した。また、バインダー溶液の塗布面を片面とした。比較例２−１−２は、目付けが９０ｇｓｍであり、プライ数が１のシート（表１のシートＩＩ）を使用した。また、バインダー溶液の塗布面を両面とした。比較例２−１−３は、目付けが４５ｇｓｍであり、プライ数が２のシート（表１のシートＩ）を使用した。また、バインダー溶液の塗布面を片面とした。
【００５３】
比較例２−２−１から２−２−３は、上記実施例２−２に対するものである。具体的には、比較例２−２−１は、目付けが４５ｇｓｍであり、プライ数が１のシート（表１のシートＩ）を使用した。また、バインダー溶液の塗布面を片面とした。比較例２−２−２は、目付けが９０ｇｓｍであり、プライ数が１のシート（表１のシートＩＩ）を使用した。また、バインダー溶液の塗布面を両面とした。比較例２−２−３は、目付けが４５ｇｓｍであり、プライ数が２のシート（表１のシートＩ）を使用した。また、バインダー溶液の塗布面を片面とした。
【００５４】
比較例２−３−１から２−３−３は、上記実施例２−３に対するものである。具体的には、比較例２−３−１は、目付けが４５ｇｓｍであり、プライ数が１のシート（表１のシートＩ）を使用した。また、バインダー溶液の塗布面を片面とした。比較例２−３−２は、目付けが９０ｇｓｍであり、プライ数が１のシート（表１のシートＩＩ）を使用した。また、バインダー溶液の塗布面を両面とした。比較例２−３−３は、目付けが４５ｇｓｍであり、プライ数が２のシート（表１のシートＩ）を使用した。また、バインダー溶液の塗布面を片面とした。
【００５５】
バインダー溶液塗布面の均一性の評価方法としては、色つきの台紙にバインダー溶液を噴霧した際に、目視により噴霧性状・塗布状態を確認し、全くムラ・濃淡のない状態を「◎」、殆どムラ・濃淡のない状態を「○」、ややムラ・濃淡が見られる状態を「△」、ムラ・濃淡が見られる状態を「×」として評価した。
バインダー溶液の浸透性の評価方法としては、バインダー溶液を塗布した水解紙を後加工としてエンボス加工を施し、エンボスロールの山と山との間に紙粉がたまるか否かを観察した。紙粉がほとんど溜まらない場合を「◎」、ややたまる場合を「○」、たまる場合を「△」、紙粉が大量にたまる場合を「×」、として評価した。
【００５６】
また、バインダー溶液を塗布した水解紙の水解性を以下の通り試験し評価した。
１．スターラー、回転子、ビーカー、水（２０℃±５）、ストップウォッチを用意する。
２．スターラーの上に水の入ったビーカーを設置し、回転数を６００に設定する。
３．原紙（バインダー溶液塗布後のシート）をダンベルカッターで１１４ｍｍ角  にカットする。
４．２プライのシートは、１枚ずつ剥がし、丸めて水に投入する。一方、１プライのシ  ートは、そのまま丸めて水に投入する。
５．回転数が６００から４９０〜５９０の間に落ちたタイミングで、ストップウォッチ  での計測をスタートする。
６．回転数が５４０以上に復帰した時点で時間の計測を終了し、計測時間（秒）を記録  する。
７．計測時間（秒）が７０秒以下であれば、「○」として評価した。
【００５７】
なお、比較例１−１−１、１−２−１、１−３−１、２−１−１、２−２−１、２−３−１は、バインダー溶液を片面塗布した目付け４５ｇｓｍのシートの当該バインダー溶液を塗布していない面同士でプライし合計９０ｇｓｍとして、エンボス加工して、浸透性の評価を実施した。それ以外の実施例、及び比較例は、いずれも合計目付けが９０ｇｓｍとなっているため、所定条件でバインダーを塗布した後に、エンボス加工して、浸透性の評価を実施した。
【００５８】
【表２】
0006545478.tif 000003
【００５９】
【表３】
0006545478.tif 000004
【００６０】
表２に示す結果の通り、実施例１−１と、この実施例１−１に対する比較例１−１−１から１−１−３を比較すると、バインダー溶液の塗布面の均一性に関しては、いずれも評価結果が「◎」であったが、バインダー溶液の浸透性に関しては、実施例１−１だけが「○」であり、比較例１−１−１から１−１−３はいずれも「△」であった。
つまり、スプレー圧の条件が２．０ＭＰａである場合、バインダー溶液の塗布面の均一性、及び、バインダー溶液の浸透性に関しては、実施例１−１が最も高い評価結果を得ることができた。
なお、水解性に関しては、実施例１−１、比較例１−１−１、比較例１−１−２、比較例１−１−３とも評価結果が「○」であった。
【００６１】
また、実施例１−２と、この実施例１−２に対する比較例１−２−１から１−２−３を比較すると、バインダー溶液の塗布面の均一性に関しては、いずれも評価結果が「◎」であったが、バインダー溶液の浸透性に関しては、実施例１−２だけが「○」であり、比較例１−２−１及び比較例１−２−２は「△」、比較例１−２−３は「×」であった。
つまり、スプレー圧の条件が１．５ＭＰａである場合、バインダー溶液の塗布面の均一性、及び、バインダー溶液の浸透性に関しては、実施例１−２が最も高い評価結果を得ることができた。
なお、水解性に関しては、実施例１−２、比較例１−２−１、比較例１−２−２、比較例１−２−３とも評価結果が「○」であった。
【００６２】
また、実施例１−３と、この実施例１−３に対する比較例１−３−１から１−３−３を比較すると、バインダー溶液の塗布面の均一性に関しては、いずれも評価結果が「○」であったが、バインダー溶液の浸透性に関しては、実施例１−３だけが「△」であり、比較例１−３−１から１−３−３はいずれも「×」であった。つまり、スプレー圧の条件が１．０ＭＰａである場合、バインダー溶液の浸透性に関しては、実施例１−３の評価結果自体は「△」と低いが、上記のように比較例１−３−１から１−３−３はいずれも「×」であり、実施例１−３では、比較例１−３−１から１−３−３に比べてバインダー溶液の浸透性を向上させることができた。すなわち、スプレー圧の条件が１．０ＭＰａである場合、バインダー溶液の塗布面の均一性、及び、バインダー溶液の浸透性に関しては、実施例１−３が最も高い評価結果を得ることができた。
なお、水解性に関しては、実施例１−３、比較例１−３−１、比較例１−３−２、比較例１−３−３とも評価結果が「○」であった。
【００６３】
上記のように表２に示す結果から、スプレー圧の条件が２．０、１．５、１．０ＭＰａのいずれの場合であっても、バインダー溶液の塗布面の均一性に関しては、実施例も、その実施例に対する比較例も相対的にみて同等の評価結果であることが分かった。一方、バインダー溶液の浸透性に関しては、実施例１−１、実施例１−２、実施例１−３の各実施例のように、目付けが４５ｇｓｍの水解紙を２プライ加工し、バインダー溶液を両面に塗布する製造方法を採用することによって、各実施例では、当該各実施例に対応する比較例に比べてバインダー溶液の浸透性が向上することが分かった。更に、各実施例を比べると、スプレー圧の条件を１．５ＭＰａ以上とすることにより、バインダー溶液の塗布面の均一性に関しても、バインダー溶液の浸透性に関しても、「○」以上の評価結果となることが分かった。
【００６４】
表３に示す結果の通り、実施例２−１と、この実施例２−１に対する比較例２−１−１から２−１−３を比較すると、バインダー溶液の塗布面の均一性に関しては、いずれも評価結果が「△」であったが、バインダー溶液の浸透性に関しては、実施例２−１だけが「◎」であり、比較例２−１−１から２−１−３はいずれも「○」であった。
つまり、スプレー圧の条件が２．０ＭＰａである場合、バインダー溶液の塗布面の均一性、及び、バインダー溶液の浸透性に関しては、実施例２−１が最も高い評価結果を得ることができた。
なお、水解性に関しては、実施例２−１、比較例２−１−１、比較例２−１−２、比較例２−１−３とも評価結果が「○」であった。
【００６５】
また、実施例２−２と、この実施例２−２に対する比較例２−２−１から２−２−３を比較すると、バインダー溶液の塗布面の均一性に関しては、いずれも評価結果が「○」であったが、バインダー溶液の浸透性に関しては、実施例２−２だけが「○」であり、比較例２−２−１から２−２−３はいずれも「△」であった。
つまり、スプレー圧の条件が１．５ＭＰａである場合、バインダー溶液の塗布面の均一性、及び、バインダー溶液の浸透性に関しては、実施例２−２が最も高い評価結果を得ることができた。
なお、水解性に関しては、実施例２−２、比較例２−２−１、比較例２−２−２、比較例２−２−３とも評価結果が「○」であった。
【００６６】
また、実施例２−３と、この実施例２−３に対する比較例２−３−１から２−３−３を比較すると、バインダー溶液の塗布面の均一性に関しては、いずれも評価結果が「○」であったが、バインダー溶液の浸透性に関しては、実施例２−３だけが「○」であり、比較例２−３−１から２−３−３はいずれも「△」であった。
つまり、スプレー圧の条件が１．０ＭＰａである場合、バインダー溶液の塗布面の均一性、及び、バインダー溶液の浸透性に関しては、実施例２−３が最も高い評価結果を得ることができた。
なお、水解性に関しては、実施例２−３、比較例２−３−１、比較例２−３−２、比較例２−３−３とも評価結果が「○」であった。
【００６７】
上記のように表３に示す結果から、スプレー圧の条件が２．０、１．５、１．０ＭＰａのいずれの場合であっても、バインダー溶液の塗布面の均一性に関しては、実施例も、その実施例に対する比較例も相対的にみて同等の評価結果であることが分かった。一方、バインダー溶液の浸透性に関しては、実施例２−１、実施例２−２、実施例２−３の各実施例のように、目付けが４５ｇｓｍの水解紙を２プライ加工し、バインダー溶液を両面に塗布する製造方法を採用することによって、各実施例では、当該各実施例に対応する比較例に比べてバインダー溶液の浸透性が向上することが分かった。更に、各実施例を比べると、スプレー圧の条件を１．５ＭＰａ以下とすることにより、バインダー溶液の塗布面の均一性に関しても、バインダー溶液の浸透性に関しても、「○」の評価結果となることが分かった。
【００６８】
以上のように、本実施形態の水解性シートの製造方法によれば、プライ加工工程でプライ加工されたシートの両方の外面に対応して設けられたスプレーノズルからバインダー溶液を対応する外面に噴射するので、他の方法に比べ、バインダー溶液を斑無く各外面に均一に及びシート内部まで好適に浸透させることができる。
従って、ワイプに加工して拭いても各外面の表面が破れにくい十分な表面強度を持ち、また、適度な引張り強度を有する一体化した水解性シートを得ることができる。
【００６９】
また、本実施形態の水解性シートの製造方法によれば、プライ加工工程でプライ加工されたシートを、その後の工程へテンションをかけて搬送するので、シート同士を密着させることができ、さらに巻き取り工程でシートが巻き取られる際にシートが圧縮されることにより当該シートに水溶性バインダーがより浸透するので、十分な強度を有する一体化した水解性シートを得ることができる。
【００７０】
また、本実施形態の水解性シートの製造方法によれば、溶液付与工程で用いるスプレーノズルを二流体方式のものにした場合、バインダー溶液を一定圧力（噴射圧１．５ＭＰａ）以上且つ好適な粘度で塗布することにより、シートの各外面に斑なく均一にバインダー溶液を吹き付けることができるとともに、シートの厚さ方向にバインダー溶液を含浸させることができる。また、巻き取り工程で巻き取られることにより一体化されたシートの表裏面は、溶液付与工程で微粒子状のきめ細かいバインダー溶液が噴霧されているので、より均一に水溶性バインダーで覆われるようにすることができる。
【００７１】
また、本実施形態の水解性シートの製造方法によれば、溶液付与工程で用いるスプレーノズルを一流体方式のものにした場合、バインダー溶液を一定圧力（噴射圧１．５ＭＰａ）以下且つ好適な粘度で塗布することにより、シートの各外面に斑なく均一にバインダー溶液を吹き付けることができるとともに、シートの厚さ方向にバインダー溶液を含浸させることができる。
【００７２】
また、本実施形態の水解性シートの製造方法によれば、水溶性バインダーを含んでいない原紙（連続乾燥原紙１Ａ，１Ａ）のそれぞれの目付けが１５〜７５ｇｓｍ程度の場合プライ加工された状態では３０〜１５０ｇｓｍであり、ワイプ等の加工工程での折り・裁断・エンボス・薬液含浸など加工適正が良く、加工条件を調整しやすく、加工条件を調整することで、ワイプとして必要な強度・嵩高さ・表面の凹凸など、用途に応じた品質を得られることができる。
【００７３】
＜変形例１＞
本実施形態において、図２（ａ） に示すように、抄造された原紙を巻取った複数（例えば、２本）の原反ロール１，１からそれぞれ繰り出される連続乾燥原紙１Ａ，１Ａの各シートの外面（各シートが対向しない面）に、ニ流体方式または一流体方式のスプレーノズル３，３でバインダー溶液を付与し、直後にバインダー溶液が付与された各連続原紙１Ａ´，１Ａ´をプライ加工し、連続シート１Ｃを乾燥させ、スリットし巻き取る工程としても良い。
【００７４】
次に、変形例１の水解性シートの製造方法により製造された上述の連続水解性シートを用いて、バインダー溶液の塗布面の均一性、浸透性、及びバインダー塗布後のシートの水解性について評価した結果を表４及び表５を用いて説明する。表４は、連続水解性シートを製造する際に、二流体方式のスプレーノズルを使用してバインダー溶液を付与したときの評価結果を示す表である。表５は、一流体方式のスプレーノズルを使用してバインダー溶液を付与したときの評価結果を示す表である。
【００７５】
＜実施条件＞
水解性シートの表面及び裏面となる水溶性バインダーを含んでいない２枚の水解紙（連続乾燥原紙１Ａ，１Ａ：上記実施形態の実施例と同一）のそれぞれの面に対応して設けられた各スプレーノズル３，３からバインダー溶液を対応する水解紙に噴霧し、次いで、２枚の水解紙をプライ加工し、次いで、連続シート１Ｃを乾燥させ、次いで、所定の幅にスリットし、巻き取った後の連続水解性シート１Ｄにて、バインダー溶液の塗布面の均一性、浸透性、及びバインダー塗布後のシートの水解性について評価を行った。なお、その他の条件は、上記実施形態の実施例と同一であるため、その説明は省略する。
【００７６】
実施例３−１、実施例３−２、及び実施例３−３は、上記変形例１に対応しており、二流体方式のスプレーノズルによりバインダー溶液が噴霧されたシートを使用した。具体的には、実施例３−１は、スプレー圧２．０ＭＰａでバインダー溶液が噴霧されたシートを使用した。実施例３−２は、スプレー圧１．５ＭＰａでバインダー溶液が噴霧されたシートを使用した。実施例３−３は、スプレー圧１．０ＭＰａでバインダー溶液が噴霧されたシートを使用した。なお、実施例３−１、実施例３−２、及び実施例３−３のシートは、表１に示すシートＩを２プライ加工したものである。
また、実施例４−１、実施例４−２、及び実施例４−３は、上記変形例１に対応しており、一流体方式のスプレーノズルによりバインダー溶液が噴霧されたシートを使用した。具体的には、実施例４−１は、スプレー圧２．０ＭＰａでバインダー溶液が噴霧されたシートを使用した。実施例４−２は、スプレー圧１．５ＭＰａでバインダー溶液が噴霧されたシートを使用した。実施例４−３は、スプレー圧１．０ＭＰａでバインダー溶液が噴霧されたシートを使用した。なお、実施例４−１、実施例４−２、及び実施例４−３のシートは、表１に示すシートＩを２プライ加工したものである。
【００７７】
また、上記のようにスプレー圧を異ならせた各実施例に対し、スプレー圧については各実施例の条件と合わせる一方、目付け、プライ数、及び塗布面の各条件を変更してサンプルを試作し、これらのサンプルを比較例に用いて比較評価を行った。
【００７８】
比較例３−１−１から３−１−３は、上記実施例３−１に対するものである。具体的には、比較例３−１−１は、目付けが４５ｇｓｍであり、プライ数が１のシート（表１のシートＩ）を使用した。また、バインダー溶液の塗布面を片面とした。比較例３−１−２は、目付けが９０ｇｓｍであり、プライ数が１のシート（表１のシートＩＩ）を使用した。また、バインダー溶液の塗布面を両面とした。比較例３−１−３は、目付けが４５ｇｓｍであり、プライ数が２のシート（表１のシートＩ）を使用した。また、バインダー溶液の塗布面を片面とした。
【００７９】
比較例３−２−１から３−２−３は、上記実施例３−２に対するものである。具体的には、比較例３−２−１は、目付けが４５ｇｓｍであり、プライ数が１のシート（表１のシートＩ）を使用した。また、バインダー溶液の塗布面を片面とした。比較例３−２−２は、目付けが９０ｇｓｍであり、プライ数が１のシート（表１のシートＩＩ）を使用した。また、バインダー溶液の塗布面を両面とした。比較例３−２−３は、目付けが４５ｇｓｍであり、プライ数が２のシート（表１のシートＩ）を使用した。また、バインダー溶液の塗布面を片面とした。
【００８０】
比較例３−３−１から３−３−３は、上記実施例３−３に対するものである。具体的には、比較例３−３−１は、目付けが４５ｇｓｍであり、プライ数が１のシート（表１のシートＩ）を使用した。また、バインダー溶液の塗布面を片面とした。比較例３−３−２は、目付けが９０ｇｓｍであり、プライ数が１のシート（表１のシートＩＩ）を使用した。また、バインダー溶液の塗布面を両面とした。比較例３−３−３は、目付けが４５ｇｓｍであり、プライ数が２のシート（表１のシートＩ）を使用した。また、バインダー溶液の塗布面を片面とした。
【００８１】
比較例４−１−１から４−１−３は、上記実施例４−１に対するものである。具体的には、比較例４−１−１は、目付けが４５ｇｓｍであり、プライ数が１のシート（表１のシートＩ）を使用した。また、バインダー溶液の塗布面を片面とした。比較例４−１−２は、目付けが９０ｇｓｍであり、プライ数が１のシート（表１のシートＩＩ）を使用した。また、バインダー溶液の塗布面を両面とした。比較例４−１−３は、目付けが４５ｇｓｍであり、プライ数が２のシート（表１のシートＩ）を使用した。また、バインダー溶液の塗布面を片面とした。
【００８２】
比較例４−２−１から４−２−３は、上記実施例４−２に対するものである。具体的には、比較例４−２−１は、目付けが４５ｇｓｍであり、プライ数が１のシート（表１のシートＩ）を使用した。また、バインダー溶液の塗布面を片面とした。比較例４−２−２は、目付けが９０ｇｓｍであり、プライ数が１のシート（表１のシートＩＩ）を使用した。また、バインダー溶液の塗布面を両面とした。比較例４−２−３は、目付けが４５ｇｓｍであり、プライ数が２のシート（表１のシートＩ）を使用した。また、バインダー溶液の塗布面を片面とした。
【００８３】
比較例４−３−１から４−３−３は、上記実施例４−３に対するものである。具体的には、比較例４−３−１は、目付けが４５ｇｓｍであり、プライ数が１のシート（表１のシートＩ）を使用した。また、バインダー溶液の塗布面を片面とした。比較例４−３−２は、目付けが９０ｇｓｍであり、プライ数が１のシート（表１のシートＩＩ）を使用した。また、バインダー溶液の塗布面を両面とした。比較例４−３−３は、目付けが４５ｇｓｍであり、プライ数が２のシート（表１のシートＩ）を使用した。また、バインダー溶液の塗布面を片面とした。
【００８４】
バインダー溶液の塗布面の均一性、バインダー溶液の浸透性、及びバインダー塗布後のシートの水解性の評価方法は、上記実施形態の実施例での評価方法と同一であるため、その説明は省略する。
【００８５】
【表４】
0006545478.tif 000005
【００８６】
【表５】
0006545478.tif 000006
【００８７】
表４に示す結果の通り、実施例３−１と、この実施例３−１に対する比較例３−１−１から３−１−３を比較すると、バインダー溶液の塗布面の均一性に関しては、いずれも評価結果が「◎」であったが、バインダー溶液の浸透性に関しては、実施例３−１だけが「○」であり、比較例３−１−１から３−１−３はいずれも「△」であった。
つまり、スプレー圧の条件が２．０ＭＰａである場合、バインダー溶液の塗布面の均一性、及び、バインダー溶液の浸透性に関しては、実施例３−１が最も高い評価結果を得ることができた。
なお、水解性に関しては、実施例３−１、比較例３−１−１、比較例３−１−２、比較例３−１−３とも評価結果が「○」であった。
【００８８】
また、実施例３−２と、この実施例３−２に対する比較例３−２−１から３−２−３を比較すると、バインダー溶液の塗布面の均一性に関しては、いずれも評価結果が「◎」であったが、バインダー溶液の浸透性に関しては、実施例３−２だけが「○」であり、比較例３−２−１及び比較例３−２−２は「△」、比較例３−２−３は「×」であった。
つまり、スプレー圧の条件が１．５ＭＰａである場合、バインダー溶液の塗布面の均一性、及び、バインダー溶液の浸透性に関しては、実施例３−２が最も高い評価結果を得ることができた。
なお、水解性に関しては、実施例３−２、比較例３−２−１、比較例３−２−２、比較例３−２−３とも評価結果が「○」であった。
【００８９】
また、実施例３−３と、この実施例３−３に対する比較例３−３−１から３−３−３を比較すると、バインダー溶液の塗布面の均一性に関しては、いずれも評価結果が「○」であったが、バインダー溶液の浸透性に関しては、実施例３−３だけが「△」であり、比較例３−３−１から３−３−３はいずれも「×」であった。
つまり、スプレー圧の条件が１．０ＭＰａである場合、バインダー溶液の浸透性に関しては、実施例３−３の評価結果自体は「△」と低いが、上記のように比較例３−３−１から３−３−３はいずれも「×」であり、実施例３−３では、比較例３−３−１から３−３−３に比べてバインダー溶液の浸透性を向上させることができた。すなわち、スプレー圧の条件が１．０ＭＰａである場合、バインダー溶液の塗布面の均一性、及びバインダー  溶液の浸透性に関しては、実施例３−３が最も高い評価結果を得ることができた。
なお、水解性に関しては、実施例３−３、比較例３−３−１、比較例３−３−２、比較例３−３−３とも評価結果が「○」であった。
【００９０】
上記のように表４に示す結果から、スプレー圧の条件が２．０、１．５、１．０ＭＰａのいずれの場合であっても、バインダー溶液の塗布面の均一性に関しては、実施例も、その実施例に対する比較例も相対的にみて同等の評価結果であることが分かった。一方、バインダー溶液の浸透性に関しては、実施例３−１、実施例３−２、実施例３−３の各実施例のように、水解性シートの表面及び裏面となる目付けが４５ｇｓｍの水解紙のそれぞれの面にバインダー溶液を塗布し、２プライ加工する製造方法を採用することによって、各実施例では、当該各実施例に対応する比較例に比べてバインダー溶液の浸透性が向上することが分かった。更に、各実施例を比べると、スプレー圧の条件を１．５ＭＰａ以上とすることにより、バインダー溶液の塗布面の均一性に関しても、バインダー溶液の浸透性に関しても、「○」以上の評価結果となることが分かった。
【００９１】
表５に示す結果の通り、実施例４−１と、この実施例４−１に対する比較例４−１−１から４−１−３を比較すると、バインダー溶液の塗布面の均一性に関しては、いずれも評価結果が「△」であったが、バインダー溶液の浸透性に関しては、実施例４−１だけが「◎」であり、比較例４−１−１から４−１−３はいずれも「○」であった。
つまり、スプレー圧の条件が２．０ＭＰａである場合、バインダー溶液の塗布面の均一性、及び、バインダー溶液の浸透性に関しては、実施例４−１が最も高い評価結果を得る  ことができた。
なお、水解性に関しては、実施例４−１、比較例４−１−１、比較例４−１−２、比較例４−１−３とも評価結果が「○」であった。
【００９２】
また、実施例４−２と、この実施例４−２に対する比較例４−２−１から４−２−３を比較すると、バインダー溶液の塗布面の均一性に関しては、いずれも評価結果が「○」であったが、バインダー溶液の浸透性に関しては、実施例４−２だけが「○」であり、比較例４−２−１から４−２−３はいずれも「△」であった。
つまり、スプレー圧の条件が１．５ＭＰａである場合、バインダー溶液の塗布面の均一性、及び、バインダー溶液の浸透性に関しては、実施例４−２が最も高い評価結果を得ることができた。
なお、水解性に関しては、実施例４−２、比較例４−２−１、比較例４−２−２、比較例４−２−３とも評価結果が「○」であった。
【００９３】
また、実施例４−３と、この実施例４−３に対する比較例４−３−１から４−３−３を比較すると、バインダー溶液の塗布面の均一性に関しては、いずれも評価結果が「○」であったが、バインダー溶液の浸透性に関しては、実施例４−３だけが「○」であり、比較例４−３−１から４−３−３はいずれも「△」であった。
つまり、スプレー圧の条件が１．０ＭＰａである場合、バインダー溶液の塗布面の均一性、及び、バインダー溶液の浸透性に関しては、実施例４−３が最も高い評価結果を得ることができた。
なお、水解性に関しては、実施例４−３、比較例４−３−１、比較例４−３−２、比較例４−３−３とも評価結果が「○」であった。
【００９４】
上記のように表５に示す結果から、スプレー圧の条件が２．０、１．５、１．０ＭＰａのいずれの場合であっても、バインダー溶液の塗布面の均一性に関しては、実施例も、その実施例に対する比較例も相対的にみて同等の評価結果であることが分かった。一方、バインダー溶液の浸透性に関しては、実施例４−１、実施例４−２、実施例４−３の各実施例のように、水解性シートの表面及び裏面となる目付けが４５ｇｓｍの水解紙のそれぞれの面にバインダー溶液を塗布し、２プライ加工する製造方法を採用することによって、各実施例では、当該各実施例に対応する比較例に比べてバインダー溶液の浸透性が向上する  ことが分かった。更に、各実施例を比べると、スプレー圧の条件を１．５ＭＰａ以下とすることにより、バインダー溶液の塗布面の均一性に関しても、バインダー溶液の浸透性に関しても、「○」の評価結果となることが分かった。
【００９５】
以上のように、変形例１の水解性シートの製造方法によれば、水溶性バインダーを含んでいない複数（２枚）の原紙（連続乾燥原紙１Ａ，１Ａ）のうち、水解性シートの表面及び裏面となる原紙のそれぞれの面に対してバインダー溶液を付与し、すぐにプライするので、他の方法よりバインダー溶液をシート内部まで好適に浸透させることができる。
従って、各外面の表面強度が強く、ワイプに加工して拭いても表面が破れにくい十分な強さを持ち、適度な引張り強度を有する一体化した水解性シートを得ることができる。
【００９６】
また、変形例１の水解性シートの製造方法によれば、プライ加工工程でプライ加工されたシートを、その後の工程へテンションをかけて搬送するので、シート同士を密着させることができ、さらに巻き取り工程でシートが巻き取られる際にシートが圧縮されることにより当該シートに水溶性バインダーがより浸透するので、十分な強度を有する一体化した水解性シートを得ることができる。
【００９７】
また、変形例１の水解性シートの製造方法によれば、溶液付与工程で用いるスプレーノズルを二流体方式のものにした場合、バインダー溶液を一定圧力（噴射圧１．５ＭＰａ）以上且つ好適な粘度で塗布することにより、シートの各外面に斑なく均一にバインダー溶液を吹き付けることができるとともに、シートの厚さ方向にバインダー溶液を含浸させることができる。また、巻き取り工程で巻き取られることにより一体化されたシートの表裏面は、溶液付与工程で微粒子状のきめ細かいバインダー溶液が噴霧されているので、より均一に水溶性バインダーで覆われるようにすることができる。
【００９８】
また、変形例１の水解性シートの製造方法によれば、溶液付与工程で用いるスプレーノズルを一流体方式のものにした場合、バインダー溶液を一定圧力（噴射圧１．５ＭＰａ）以下且つ好適な粘度で塗布することにより、シートの各外面に斑なく均一にバインダー溶液を吹き付けることができるとともに、シートの厚さ方向にバインダー溶液を含浸させることができる。
【００９９】
また、変形例１の水解性シートの製造方法によれば、水溶性バインダーを含んでいない原紙（連続乾燥原紙１Ａ，１Ａ）のそれぞれの目付けが１５〜７５ｇｓｍ程度の場合、プライ加工された状態では３０〜１５０ｇｓｍであり、ワイプ等の加工工程での折り・裁断・エンボス・薬液含浸など加工適正が良く、加工条件を調整しやすく、加工条件を調整することで、ワイプとして必要な強度・嵩高さ・表面の凹凸など、用途に応じた品質を得られることができる。
【０１００】
＜変形例２＞
本実施形態において、図２（ｂ）に示すように、各原反ロール１，１から連続的に繰り出される各連続乾燥原紙１Ａ，１Ａの対向面に対しても、二流体方式または一流体方式のスプレーノズル３，３から上述のバインダー溶液を噴霧するようにしても良い。これにより、搬送中にシート同士が密着し、巻取り工程で圧着する中でさらに浸透するのである。
【０１０１】
＜変形例３＞
本実施形態において、図２（ｃ）に示すように、プライ加工工程において、バインダー溶液が付与された各連続原紙１Ａ´，１Ａ´の間に当該バインダー溶液を付与しない連続乾燥原紙１Ａを挟み込み３プライ加工するようにしても良い。なお、各連続原紙１Ａ´，１Ａ´の間に挟み込む連続乾燥原紙１Ａに対してもバインダー溶液を付与するようにしても良い。
【０１０２】
なお、上記実施形態、各変形例のいずれの場合でも、目的に応じて、バインダー溶液の塗布する量や塗布する成分・処方を変えることができる。
【０１０３】
以上、本発明を実施形態に基づいて具体的に説明してきたが、本発明は上記実施形態に限定されるものではなく、その要旨を逸脱しない範囲で変更可能である。
【符号の説明】
【０１０４】
１        原反ロール
１Ａ      連続乾燥原紙
１Ａ´    連続原紙
１Ｂ      プライ連続シート
１Ｃ      連続シート
１Ｄ      連続水解性シート
２        重ね合わせ部
３        スプレーノズル
４        乾燥設備
５        スリッター
６        ワインダー設備
【図１】
0006545478.tif 000007
【図２】
0006545478.tif 000008